(57)【要約】  ジアミン成分総量に対する割合が１０モル％以上８０モル％未満である（Ａ）ペンタメチレンジアミンを含有するジアミン成分、ジカルボン酸成分総量に対する割合が７６モル％以上１００モル％以下である（Ｂ）芳香族ジカルボン酸、脂環族ジカルボン酸およびこれらのジアルキルエステル誘導体からなる群より選ばれる少なくとも１種を含有するジカルボン酸成分、並びに、３０重量％以下の水を少なくとも含有する混合物を、２００℃以上、１．８〜３．５ＭＰａで加熱加圧しながら水を留出させる第１の工程、前記第１の工程の後、大気圧まで放圧する第２の工程、並びに、前記第２の工程の後、加熱重縮合を継続し、得られる結晶性ポリアミド樹脂の相対粘度が１．８以上３．５以下に到達するまで溶融高重合度化する第３の工程を備える、結晶性ポリアミド樹脂の製造方法。【特許請求の範囲】
【請求項１】
少なくとも、ジアミン成分と、ジカルボン酸成分と、水とを含む混合物を出発物質とする加熱重縮合による結晶性ポリアミド樹脂の製造方法であって、前記ジアミン成分は、ジアミン成分総量に対する割合が１０モル％以上８０モル％未満である（Ａ）ペンタメチレンジアミンを含み、前記ジカルボン酸成分は、ジカルボン酸成分総量に対する割合が７６モル％以上１００モル％以下である（Ｂ）芳香族ジカルボン酸、脂環族ジカルボン酸およびこれらのジアルキルエステル誘導体からなる群より選ばれる少なくとも１種を含み、水含有量が３０重量％以下である前記混合物を、温度２００℃以上、圧力１．８〜３．５ＭＰａの条件で加熱加圧しながら、水を留出させつつ重縮合させる第１の工程と、前記第１の工程の後、大気圧まで放圧する第２の工程と、前記第２の工程の後、加熱重縮合を継続して前記結晶性ポリアミド樹脂を得る工程であって、得られる前記結晶性ポリアミド樹脂を０．０１ｇ／ｍＬの濃度で９８％硫酸に溶解したときに得られる溶液の２５℃における相対粘度が１．８以上３．５以下に到達するまで、前記結晶性ポリアミド樹脂の融点以上の温度で溶融高重合度化を行う第３の工程と、を備える結晶性ポリアミド樹脂の製造方法。
【請求項２】
前記結晶性ポリアミド樹脂は、示差走査熱量計を用いて、溶融状態から２０℃／分の降温速度で３０℃まで降温した後、２０℃／分の昇温速度で昇温した場合の融点に相当する吸熱ピークの温度が、２７０℃以上である請求項１に記載の結晶性ポリアミド樹脂の製造方法。
【請求項３】
前記結晶性ポリアミド樹脂は、示差走査熱量計を用いて、溶融状態から２０℃／分の降温速度で３０℃まで降温した後、２０℃／分の昇温速度で昇温した場合の融解熱量が、３０Ｊ／ｇ以上である請求項１または２に記載の結晶性ポリアミド樹脂の製造方法。
【請求項４】
前記第２の工程において、放圧開始温度を２９５℃以下、放圧終了温度を融点以上とする請求項１〜３いずれかに記載の結晶性ポリアミド樹脂の製造方法。
【請求項５】
前記第３の工程における前記溶融高重合度化を、減圧条件下または不活性ガス雰囲気下で行う請求項１〜４いずれかに記載の結晶性ポリアミド樹脂の製造方法。
【請求項６】
少なくとも、ジアミン成分とジカルボン酸成分とを加熱重縮合することにより得られる結晶性ポリアミド樹脂であって、前記ジアミン成分は、ジアミン成分総量に対する割合が１０モル％以上８０モル％未満である（Ａ）ペンタメチレンジアミンを含み、前記ジカルボン酸成分は、ジカルボン酸成分総量に対する割合が７６モル％以上１００モル％以下である（Ｂ）芳香族ジカルボン酸、脂環族ジカルボン酸およびこれらのジアルキルエステル誘導体からなる群より選ばれる少なくとも１種を含み、前記結晶性ポリアミド樹脂は、該結晶性ポリアミド樹脂を０．０１ｇ／ｍＬの濃度で９８％硫酸に溶解したときに得られる溶液の２５℃における相対粘度が１．８以上３．５以下であり、ゲルパーミエーションクロマトグラフィーにより測定した分散度（重量平均分子量／数平均分子量）が３．５以下である結晶性ポリアミド樹脂。
【請求項７】
前記結晶性ポリアミド樹脂は、示差走査熱量計を用いて、溶融状態から２０℃／分の降温速度で３０℃まで降温した後、２０℃／分の昇温速度で昇温した場合の融点に相当する吸熱ピークの温度が、２７０℃以上である請求項６に記載の結晶性ポリアミド樹脂。
【請求項８】
前記結晶性ポリアミド樹脂は、示差走査熱量計を用いて、溶融状態から２０℃／分の降温速度で３０℃まで降温した後、２０℃／分の昇温速度で昇温した場合の融解熱量が、３０Ｊ／ｇ以上である請求項６または７に記載の結晶性ポリアミド樹脂。
【請求項９】
ピペリジン含有量が１０．０×１０-5ｍｏｌ／ｇ以下である請求項６〜８いずれかに記載の結晶性ポリアミド樹脂。
【請求項１０】
前記（Ｂ）芳香族ジカルボン酸、脂環族ジカルボン酸およびこれらのジアルキルエステル誘導体からなる群より選ばれる少なくとも１種が、少なくとも芳香族ジカルボン酸を含み、該芳香族ジカルボン酸が、テレフタル酸および／またはイソフタル酸である請求項６〜９いずれかに記載の結晶性ポリアミド樹脂。
【請求項１１】
請求項６〜１０いずれかに記載の結晶性ポリアミド樹脂を成形してなる成形品。
【請求項１２】
請求項６〜１０いずれかに記載の結晶性ポリアミド樹脂に、さらに無機充填材を配合してなるポリアミド樹脂組成物。
【請求項１３】
請求項６〜１０いずれかに記載の結晶性ポリアミド樹脂に、さらに耐衝撃性改良材を配合してなるポリアミド樹脂組成物。
【請求項１４】
請求項１２または１３に記載の結晶性ポリアミド樹脂組成物を成形してなる成形品。
【発明の詳細な説明】
【技術分野】
【０００１】  本発明は、少なくとも（Ａ）ペンタメチレンジアミンと、（Ｂ）芳香族ジカルボン酸、脂環族ジカルボン酸およびこれらのジアルキルエステル誘導体からなる群より選ばれる少なくとも１種とを構成成分とする結晶性ポリアミド樹脂の効率的な工業的製造方法に関するものである。
【背景技術】
【０００２】  自動車分野では、環境に対する取り組みとして、排出ガス低減のために、金属代替による車体軽量化が求められている。このため、外装材料や内装材料などにポリアミド樹脂の採用が進んでいるが、特に、エンジンルーム内の温度上昇に伴い、該部分で使用されるポリアミド樹脂に対しては、さらに高耐熱化が要求されている。また、ポリアミド樹脂は、親水性のアミド基を含むため、吸水により寸法変化することが課題となっている。【０００３】  一方、電気・電子分野では、鉛フリー化の進展、表面実装（ＳＭＴ）の普及に伴い、リフロー炉内の高温処理に耐える高耐熱性のポリアミド樹脂が要求されている。また、ポリアミド樹脂の吸水に起因する、リフロー工程におけるブリスター（気泡）の発生が課題となっている。【０００４】  さらに、地球温暖化に伴う気候変動などの悪影響が取り上げられる中で、二酸化炭素抑制が求められ、植物由来プラスチックが注目されている。【０００５】  特許文献１には、ヘキサメチレンジアミンと２−メチルペンタメチレンジアミンの混合物からなる脂肪族ジアミンと、テレフタル酸およびイソフタル酸等から選択される芳香族ジカルボン酸とを、重縮合して得られるポリアミド樹脂の製造方法が開示されている。特許文献２には、植物原料から製造されるペンタメチレンジアミンとヘキサメチレンジアミンを主要成分とする脂肪族ジアミンと、テレフタル酸誘導体とを主要成分とするポリアミド樹脂が開示されている。ペンタメチレンジアミンは、２−メチルペンタメチレンジアミンとは異なり、側鎖に置換基がなく、対称分子であり、得られるポリアミド樹脂は結晶性に優れるため、重合途中で析出しやすく、溶融重合のみで高重合度化することは困難であると考えられていた。また、特許文献３においても、ペンタメチレンジアミンと、テレフタル酸およびその誘導体とを構成成分とするポリアミド樹脂が開示されているが、融点が２７０℃以上の結晶性ポリアミド樹脂の製造方法としては、固相重合が用いられていた。さらには、疎水性の高いジアミノノナン、ジアミノデカン等をジアミン成分の少なくとも一部として用いてポリアミド樹脂を重合する際には、上記ジアミン成分の高い疎水性に起因して、水存在下で行うポリアミド樹脂の重合途中に、ポリマーが析出しやすい課題があった。【０００６】  一方、特許文献４には、ペンタメチレンジアミン、テレフタル酸、およびセバシン酸を構成成分とするポリアミド樹脂が開示されている。また、特許文献５には、脂環式ジカルボン酸とペンタメチレンジアミン骨格を有するジアミンを含むジアミンを重合させたポリアミド樹脂が開示されている。これら特許文献に具体的に示される、ペンタメチレンジアミンを使用したポリアミド樹脂は、ジカルボン酸成分総量に対するテレフタル酸の含有量、または、ジカルボン酸成分総量に対する脂環式ジカルボン酸の含有量が少なく、結晶性が低いため、重合途中にポリマーが析出する可能性は低かった。
【先行技術文献】
【特許文献】
【０００７】
【特許文献１】特表平８−５００１５０号公報
【特許文献２】特開２００３−２９２６１３号公報
【特許文献３】国際公開第２０１０／００１８４６号
【特許文献４】特開２０１１−１１１５７６号公報
【特許文献５】国際公開第２０１１／０３０７４２号
【発明の概要】
【発明が解決しようとする課題】
【０００８】  ジアミン成分としてペンタメチレンジアミンを用いたポリアミド樹脂は、結晶性が高く、耐熱性に優れ、吸水性が低い特徴を有する。本発明は、かかる優れた特徴を有する結晶性ポリアミド樹脂の効率的な工業的製造方法を提供することを課題とする。
【課題を解決するための手段】
【０００９】  本発明者等は、ペンタメチレンジアミンと、芳香族ジカルボン酸、脂環族ジカルボン酸およびこれらのジアルキルエステル誘導体からなる群より選ばれる少なくとも１種とを含む単量体を、高圧条件下でのオリゴマー生成反応を経由し、融点以上の温度で溶融高重合度化することにより、効率的に結晶性ポリアミド樹脂を製造できることを見出した。【００１０】  すなわち本発明は、上述の課題の少なくとも一部を解決するためになされたものであり、以下の形態として実現することが可能である。【００１１】（ｉ）少なくとも、ジアミン成分と、ジカルボン酸成分と、水とを含む混合物を出発物質とする加熱重縮合による結晶性ポリアミド樹脂の製造方法であって、前記ジアミン成分は、ジアミン成分総量に対する割合が１０モル％以上８０モル％未満である（Ａ）ペンタメチレンジアミンを含み、前記ジカルボン酸成分は、ジカルボン酸成分総量に対する割合が７６モル％以上１００モル％以下である（Ｂ）芳香族ジカルボン酸、脂環族ジカルボン酸およびこれらのジアルキルエステル誘導体からなる群より選ばれる少なくとも１種を含み、水含有量が３０重量％以下である前記混合物を、温度２００℃以上、圧力１．８〜３．５ＭＰａの条件で加熱加圧しながら、水を留出させつつ重縮合させる第１の工程と、前記第１の工程の後、大気圧まで放圧する第２の工程と、前記第２の工程の後、加熱重縮合を継続して前記結晶性ポリアミド樹脂を得る工程であって、得られる前記結晶性ポリアミド樹脂を０．０１ｇ／ｍＬの濃度で９８％硫酸に溶解したときに得られる溶液の２５℃における相対粘度が１．８以上３．５以下に到達するまで、前記結晶性ポリアミド樹脂の融点以上の温度で溶融高重合度化を行う第３の工程と、を備える結晶性ポリアミド樹脂の製造方法。【００１２】（ｉｉ）前記結晶性ポリアミド樹脂は、示差走査熱量計を用いて、溶融状態から２０℃／分の降温速度で３０℃まで降温した後、２０℃／分の昇温速度で昇温した場合の融点に相当する吸熱ピークの温度が、２７０℃以上である（ｉ）に記載の結晶性ポリアミド樹脂の製造方法。【００１３】（ｉｉｉ）前記結晶性ポリアミド樹脂は、示差走査熱量計を用いて、溶融状態から２０℃／分の降温速度で３０℃まで降温した後、２０℃／分の昇温速度で昇温した場合の融解熱量が、３０Ｊ／ｇ以上である（ｉ）または（ｉｉ）に記載の結晶性ポリアミド樹脂の製造方法。【００１４】（ｉｖ）前記第２の工程において、放圧開始温度を２９５℃以下、放圧終了温度を融点以上とする（ｉ）〜（ｉｉｉ）いずれかに記載の結晶性ポリアミド樹脂の製造方法。【００１５】（ｖ）前記第３の工程における前記溶融高重合度化を、減圧条件下または不活性ガス雰囲気下で行う（ｉ）〜（ｉｖ）いずれかに記載の結晶性ポリアミド樹脂の製造方法。【００１６】（ｖｉ）少なくとも、ジアミン成分とジカルボン酸成分とを加熱重縮合することにより得られる結晶性ポリアミド樹脂であって、前記ジアミン成分は、ジアミン成分総量に対する割合が１０モル％以上８０モル％未満である（Ａ）ペンタメチレンジアミンを含み、前記ジカルボン酸成分は、ジカルボン酸成分総量に対する割合が７６モル％以上１００モル％以下である（Ｂ）芳香族ジ��ルボン酸、脂環族ジカルボン酸およびこれらのジアルキルエステル誘導体からなる群より選ばれる少なくとも１種を含み、前記結晶性ポリアミド樹脂は、該結晶性ポリアミド樹脂を０．０１ｇ／ｍＬの濃度で９８％硫酸に溶解したときに得られる溶液の２５℃における相対粘度が１．８以上３．５以下であり、ゲルパーミエーションクロマトグラフィーにより測定した分散度（重量平均分子量／数平均分子量）が３．５以下である結晶性ポリアミド樹脂。【００１７】（ｖｉｉ）前記結晶性ポリアミド樹脂は、示差走査熱量計を用いて、溶融状態から２０℃／分の降温速度で３０℃まで降温した後、２０℃／分の昇温速度で昇温した場合の融点に相当する吸熱ピークの温度が、２７０℃以上である（ｖｉ）に記載の結晶性ポリアミド樹脂。【００１８】（ｖｉｉｉ）前記結晶性ポリアミド樹脂は、示差走査熱量計を用いて、溶融状態から２０℃／分の降温速度で３０℃まで降温した後、２０℃／分の昇温速度で昇温した場合の融解熱量が、３０Ｊ／ｇ以上である（ｖｉ）または（ｖｉｉ）に記載の結晶性ポリアミド樹脂。【００１９】（ｉｘ）ピペリジン含有量が１０．０×１０-5ｍｏｌ／ｇ以下である（ｖｉ）〜（ｖｉｉｉ）いすれかに記載の結晶性ポリアミド樹脂。【００２０】（ｘ）前記（Ｂ）芳香族ジカルボン酸、脂環族ジカルボン酸およびこれらのジアルキルエステル誘導体からなる群より選ばれる少なくとも１種が、少なくとも芳香族ジカルボン酸を含み、該芳香族ジカルボン酸が、テレフタル酸および／またはイソフタル酸である（ｖｉ）〜（ｉｘ）いずれかに記載の結晶性ポリアミド樹脂。【００２１】（ｘｉ）（ｖｉ）〜（ｘ）いずれかに記載の結晶性ポリアミド樹脂を成形してなる成形品。【００２２】（ｘｉｉ）（ｖｉ）〜（ｘ）いずれかに記載の結晶性ポリアミド樹脂に、さらに無機充填材を配合してなるポリアミド樹脂組成物。【００２３】（ｘｉｉｉ）（ｖｉ）〜（ｘ）いずれかに記載の結晶性ポリアミド樹脂に、さらに耐衝撃性改良材を配合してなるポリアミド樹脂組成物。【００２４】（ｘｉｖ）（ｘｉｉ）または（ｘｉｉｉ）に記載の結晶性ポリアミド樹脂組成物を成形してなる成形品。
【発明の効果】
【００２５】  本発明によれば、耐熱性に優れ、吸水性の低い結晶性ポリアミド樹脂を効率的に得ることができる。
【発明を実施するための形態】
【００２６】  本発明の実施形態において、ジアミンをジアミン成分、ジカルボン酸およびジカルボン酸ジアルキルエステルをジカルボン酸成分と定義する。
【００２７】本発明の実施形態の結晶性ポリアミド樹脂の製造方法は、少なくとも（Ａ）ペンタメチレンジアミンと、（Ｂ）芳香族ジカルボン酸、脂環族ジカルボン酸およびこれらのジアルキルエステル誘導体からなる群より選ばれる少なくとも１種と、水とを含む混合物を出発物質として加熱重縮合する。本発明の実施形態において、加熱重縮合とは、製造時の出発物質、中間生成物または結晶性ポリアミド樹脂の最高到達温度を２００℃以上として重縮合する製造プロセスと定義する。また、本発明の実施形態で言う結晶性ポリアミド樹脂とは、示差走査熱量計を用いて、不活性ガス雰囲気下、溶融状態から２０℃／分の降温速度で３０℃まで降温した後、２０℃／分の昇温速度で昇温した場合に現れる融解ピークの熱量（融解熱量）が、１０Ｊ／ｇ以上のポリアミド樹脂と定義する。
【００２８】  ポリアミド樹脂は、ジアミン、ジカルボン酸やそのジアルキルエステル誘導体、アミノカルボン酸、ラクタム等を構成成分とする。本発明の実施形態における結晶性ポリアミド樹脂は、少なくとも、（Ａ）ペンタメチレンジアミンと、（Ｂ）芳香族ジカルボン酸、脂環族ジカルボン酸およびこれらのジアルキルエステル誘導体からなる群より選ばれる少なくとも１種とを、構成成分とする。本発明の実施形態における結晶性ポリアミド樹脂は、さらに他の単量体を共重合してもよい。本発明の実施形態においては、結晶性ポリアミド樹脂を構成する全構成成分（単量体）の総重量のうち、（Ａ）ペンタメチレンジアミンと、（Ｂ）芳香族ジカルボン酸、脂環族ジカルボン酸およびこれらのジアルキルエステル誘導体からなる群より選ばれる少なくとも１種との合計重量の割合を、５０重量％以上とすることが好ましい。このような構成とすることで、得られる結晶性ポリアミド樹脂の耐熱性および溶融滞留安定性をより向上させることができる。上記総重量に対する上記合計重量の割合は、５５重量％以上とすることがより好ましく、６０重量％以上とすることがさらに好ましい。一方、上記総重量に対する上記合計重量の割合は、９５重量％以下とすることが好ましく、得られる結晶性ポリアミド樹脂の成形加工性をより向上させることができる。上記総重量に対する上記合計重量の割合は、９０重量％以下とすることがより好ましく、８０重量％未満とすることがさらに好ましい。
【００２９】  本発明の実施形態の（Ａ）成分として使用されるペンタメチレンジアミンの製造方法として、例えば、２−シクロヘキセン−１−オンなどのビニルケトン類を触媒としてリジンから化学合成する方法（特開昭６０−２３３２８号公報）、リジン脱炭酸酵素を用いてリジンから転換する酵素法（特開２００４−１１４号公報、特開２００５−６６５０号公報）、糖類を原料とする発酵法（特開２００４−２２２５６９号公報、国際公開第２００７／１１３１２７号）などが提案されている。化学合成法では、反応温度が約１５０℃と高いのに対し、酵素法、発酵法では１００℃未満であり、後者の方法を用いる方が、副反応をより低減できると考えられるため、後者の方法によって得られるペンタメチレンジアミンを用いることが好ましい。さらに、後者の方法で得られるペンタメチレンジアミンは植物由来原料となり、地球温暖化抑制の観点からも推奨される。
【００３０】  本発明の実施形態の（Ｂ）成分として用いられる芳香族ジカルボン酸およびそのジアルキルエステル誘導体としては、例えば、テレフタル酸、テレフタル酸ジメチル、テレフタル酸ジエチル、イソフタル酸、イソフタル酸ジメチル、フタル酸、２，６−ナフタレンジカルボン酸、４，４’−ジフェニルジカルボン酸、１，５−ナフタレンジカルボン酸、ビス（ｐ−カルボキシフェニル）メタン、アントラセンジカルボン酸、４，４’−ジフェニルエーテルジカルボン酸、および５−ナトリウムスルホイソフタル酸等が挙げられる。これらを２種以上用いてもよい。また、本発明の実施形態の（Ｂ）成分として用いられる脂環族ジカルボン酸およびそのジアルキルエステル誘導体としては、例えば、１，４−シクロヘキサンジカルボン酸、１，４−シクロヘキサンジカルボン酸ジメチル、１，３−シクロヘキサンジカルボン酸、１，３−シクロヘキサンジカルボン酸ジメチル、１，２−シクロヘキサンジカルボン酸、１，２−シクロヘキサンジカルボン酸ジメチル、および１，３−シクロペンタンジカルボン酸などが挙げられる。これらを２種以上用いてもよい。これらのなかでも、テレフタル酸、イソフタル酸が好ましく用いられる。
【００３１】  （Ａ）、（Ｂ）成分以外の共重合成分としては、例えば、シュウ酸、マロン酸、コハク酸、グルタル酸、アジピン酸、ピメリン酸、スベリン酸、アゼライン酸、セバシン酸、ウンデカン二酸、ドデカン二酸、トリデカン二酸、テトラデカン二酸、ペンタデカン二酸、およびヘキサデカン二酸等の脂肪族ジカルボン酸およびそのジアルキルエステル誘導体と、エチレンジアミン、１，３−ジアミノプロパン、１，４−ジアミノブタン、１，６−ジアミノヘキサン、１，７−ジアミノヘプタン、１，８−ジアミノオクタン、１，９−ジアミノノナン、１，１０−ジアミノデカン、１，１１−ジアミノウンデカン、１，１２−ジアミノドデカン、１，１３−ジアミノトリデカン、１，１４−ジアミノテトラデカン、１，１５−ジアミノペンタデカン、１，１６−ジアミノヘキサデカン、１，１７−ジアミノヘプタデカン、１，１８−ジアミノオクタデカン、１，１９−ジアミノノナデカン、１，２０−ジアミノエイコサン、２−メチル−１，５−ジアミノペンタン、および２−メチル−１，８−オクタンジアミンなどの脂肪族ジアミンと、シクロヘキサンジアミンおよびビス−（４−アミノシクロヘキシル）メタンなどの脂環式ジアミンと、キシリレンジアミンなどの芳香族ジアミンと、６−アミノカプロン酸、１１−アミノウンデカン酸、１２−アミノドデカン酸、およびパラアミノメチル安息香酸などのアミノ酸、並びに、ε−カプロラクタムおよびω−ラウロラクタムなどのラクタム等が挙げられる。これらを２種以上用いてもよい。
【００３２】  このなかでも、特に、成形加工性、結晶性、低吸水性により優れるポリアミド樹脂を製造するためには、ジアミン成分として、（Ａ）成分に加え、側鎖に置換基がない１，６−ジアミノへキサン、１，９−ジアミノノナン、１，１０−ジアミノデカン、１，１１−ジアミノウンデカン、および１，１２−ジアミノドデカンから選択されるジアミンを用いることが好ましい。１，６−ジアミノへキサン、１，１０−ジアミノデカン、および１，１２−ジアミノドデカンがより好ましい。また、ジカルボン酸成分として（Ｂ）成分以外のジカルボン酸を併用する場合には、アジピン酸、アゼライン酸、セバシン酸、ウンデカン二酸、およびドデカン二酸などの脂肪族ジカルボン酸を用いることが好ましい。より耐熱性に優れる結晶性ポリアミド樹脂を得るためには、これら脂肪族ジカルボン酸を、ジカルボン酸成分総量に対して、２４モル％以下にすることが好ましい。上記脂肪族ジカルボン酸のジカルボン酸成分総量に対する割合は、１５モル％以下がさらに好ましく、１０モル％以下が最も好ましい。
【００３３】  本発明の実施形態においては、これら（Ａ）、（Ｂ）成分の単量体をそのまま用いてもよいし、これらをあらかじめ塩反応させて原料として用いてもよい。
【００３４】  さらに、低吸水性を重視する場合には、（Ａ）、（Ｂ）成分の共重合成分として、１１−アミノウンデカン酸、１２−アミノドデカン酸、およびω−ラウロラクタムから選択される成分を用いることが好ましい。ポリアミド樹脂の耐熱性を保持するためには、これらの成分は、ポリアミド樹脂を構成する単量体総量に対して、２０重量％以下とすることが好ましい。より好ましくは１０重量％以下である。
【００３５】  一般的に、ジアミンとジカルボン酸から構成されるポリアミド樹脂の中でも、ジカルボン酸成分として芳香族ジカルボン酸または脂環族ジカルボン酸を用いたポリアミド樹脂は、ジカルボン酸成分として脂肪族ジカルボン酸を用いたポリアミド樹脂と比較して融点が高く、融点以上の温度に長時間晒されると副反応が顕著に生じ、ゲル化する傾向がある（Encyclopedia of Polymer Science and Technology, Vol.10,p546に記載の通り、末端アミノ基同士の脱アンモニア反応により生じる二級アミンが架橋点となる）。ポリアミド樹脂の融点が高いほど、ゲル化が生じやすい。このため、融点が高いポリアミド樹脂を製造する方法としては、通常、プレ重合でオリゴマーを合成した後、融点未満で高重合度化する固相重合、または融点以上の高温下ではあるが短時間で高重合度化できる押出機を利用する２段プロセスが用いられていた。一方、本発明の実施形態は、芳香族ジカルボン酸、脂環族ジカルボン酸および／またはそのジアルキルエステル誘導体を構成成分とするポリアミド樹脂を製造する場合に、ジアミン成分としてペンタメチレンジアミンを含有させると、融点以上の温度に長時間晒された場合においても、ゲル化を抑制し、溶融重合１段プロセスで製造することができることを見出した点に主眼をおいたものである。ペンタメチレンジアミンを原料とするポリアミド樹脂が溶融１段プロセスで製造できる理由は、ペンタメチレンジアミンが、分子内環化反応を生じる性質を有するためと考えられる。すなわち、ペンタメチレンジアミンを含む原料が、ペンタメチレンジアミンの融点以上の温度で長時間晒された場合においても、末端ジアミン同士の脱アンモニア反応よりも、末端ジアミンの自己環化反応が優先し、二級アミンの生成が遅延されるためと考えられる。
【００３６】  上記観点から、本発明の実施形態における（Ａ）成分の割合は、結晶性ポリアミド樹脂を構成するジアミン成分総量に対して１０モル％以上としている。より好ましくは２０モル％以上、さらに好ましくは３０モル％以上、最も好ましくは４０モル％以上である。ジアミン成分総量に対する（Ａ）成分の割合が１０モル％未満であると、得られる結晶性ポリアミド樹脂の融点が著しく上昇し、成形加工が困難になる。
【００３７】  また、結晶性ポリアミド樹脂では、一般に、ジカルボン酸成分として（Ｂ）成分の含有量が多い場合には、組成によっては融点が著しく上昇し、成形加工が困難になる場合がある。そのため、本発明の実施形態では、ジアミン成分として、（Ａ）ペンタメチレンジアミンと、（Ａ）成分以外のジアミンとを併用し、融点を制御している。本発明の実施形態では、結晶性ポリアミド樹脂を構成するジアミン成分総量に対する（Ａ）ペンタメチレンジアミンの割合は、８０モル％未満としている。ジアミン成分総量に対する（Ａ）成分の割合が８０モル％以上であると、得られる結晶性ポリアミド樹脂の融点が著しく上昇し、成形加工が困難になる傾向がある。ジアミン成分総量に対する（Ａ）成分の割合は、より好ましくは７０モル％以下、最も好ましくは６０モル％以下である。
【００３８】  一方で、結晶性ポリアミド樹脂の結晶性、ガラス転移温度を向上させる観点から、本発明の実施形態では、（Ｂ）成分の割合は、結晶性ポリアミド樹脂を構成するジカルボン酸成分総量に対して、７６モル％以上としている。ジカルボン酸成分総量に対する（Ｂ）成分の割合が７６モル％未満であると、得られるポリアミド樹脂の耐熱性や結晶性が低下する。ジカルボン酸成分総量に対する（Ｂ）成分の割合は、より好ましくは８０モル％以上、さらに好ましくは９０モル％以上、最も好ましくは１００モル％である。
【００３９】  本発明の実施形態の結晶性ポリアミド樹脂の製造方法は、（Ａ）成分、（Ｂ）成分および必要により他の構成成分と水とを含む混合物を加熱加圧しながら水を留出させつつ重縮合させる第１の工程を有する。
【００４０】  ポリアミド樹脂の製造において、高圧条件下であっても完全にジアミン成分の揮発を抑制することは困難であり、重合途中には、ペンタメチレンジアミンやその環化反応により生成するピペリジンが揮発し得る。また、環化反応により生じたピペリジンは、末端封鎖剤となる。そのため、重合の進行に伴い、重合系内では全カルボキシル基量に対する全アミノ基量が少なくなり、重合速度が遅延する傾向がある。そこで、より高分子量の結晶性ポリアミド樹脂を得るためには、原料を仕込む段階で、あらかじめジアミン成分を過剰に添加して、重合系内のアミノ基量を増加させておくことが好ましい。具体的には、原料として使用するペンタメチレンジアミンを含むジアミン成分のモル数をａ、芳香族ジカルボン酸、脂環族ジカルボン酸およびこれらの誘導体を含むジカルボン酸成分のモル数をｂとするとき、その比ａ／ｂが１．００１〜１．１となるように原料組成比を調整することが好ましく、１．０１〜１．０８となるように原料組成比を調整することがより好ましい。ａ／ｂをこの範囲に制御することで、原料のモルバランスが適度に保たれ、容易に高重合度化することができる。
【００４１】  （Ａ）ペンタメチレンジアミンは、前記混合物中の水の含有量が多いほど、また、温度が高いほど環化反応が促進され、重合停止剤として作用する単官能アミン（ピペリジン）生成量が増加する。そのため、本発明の実施形態においては、前記混合物中の水含有量を３０重量％以下として温度２００℃以上の条件で加熱加圧している。水含有量が３０重量％を超える混合物を温度２００℃以上の条件で加熱加圧すると、ピペリジン生成量が増加し、重合度の高い結晶性ポリアミド樹脂を得ることが困難となる。前記混合物中の水含有量は、好ましくは２５重量％以下である。なお、２００℃以上に加熱する前の混合物の水含有量は特に限定されず、例えば、水含有量が３０重量％を超える混合物を作製し、２００℃未満で水含有量を３０重量％以下に濃縮した後に２００℃以上に加熱加圧を行ってもよい。また、前記混合物中の水含有量を５重量％以上とすることが好ましい。より好ましくは１０重量％以上、最も好ましくは１５重量％以上である。水含有量を５重量％以上とすることで、重合開始後、より早い段階で原料を溶解することができるため、重合が均一に進行し易くなる。
【００４２】  また、本発明の実施形態により製造される結晶性ポリアミド樹脂は、側鎖に置換基がなく、対称性のよいペンタメチレンジアミンを使用するため、結晶性に優れ、かつ剛直な芳香族、脂環族ジカルボン酸の影響により、分子運動が制限されるため、重合途中の融点以下の温度領域で析出する可能性がある。このため、上述したように原料の揮発を抑制することにより原料のモルバランスを保つことに加え、重合途中のポリマー析出を阻止するための可塑剤となる水の揮発を抑制する観点から、本発明の実施形態においては、１．８ＭＰａ以上の加圧条件下で水を留出させている。加熱加圧時の圧力が１．８ＭＰａ未満であると、重合途中でポリマーが析出する場合がある。加熱加圧時の圧力は、２．０ＭＰａ以上が好ましい。一方、加熱加圧時の圧力が高いほどピペリジン生成量が増加する傾向があるため、本発明の実施形態においては、３．５ＭＰａ以下の加熱加圧条件下で水を留出させている。加熱加圧時の圧力が３．５ＭＰａを超えると、ピペリジン生成量が増加し、重合度の高い結晶性ポリアミド樹脂を得ることが困難となる。加熱加圧時の圧力は、３．０ＭＰａ以下が好ましく、２．８ＭＰａ以下がより好ましく、２．７ＭＰａ以下がさらに好ましい。
【００４３】  ポリアミド樹脂の重合は平衡反応であり、その重合は２００℃以上で促進されるため、本発明の実施形態では、２００℃以上で水を留出させている。
【００４４】  次に、大気圧まで放圧する第２の工程を有する。ピペリジンの生成量は、上記高圧下から放圧を開始する温度にも影響され、放圧開始温度が高いほどピペリジンは生成し易くなる。放圧開始温度が高いほど重合途中のポリマーの析出が抑制されるが、本発明の実施形態においては、ピペリジン生成量を抑制するため、放圧開始温度を２９５℃以下にすることが好ましい。より好ましくは２９０℃以下である。ただし、放圧開始温度は、２９５℃を超えることとしてもよい。一方、放圧開始温度は、得られる結晶性ポリアミド樹脂の融点−４０℃以上とすることが好ましい。放圧開始温度を、得られる結晶性ポリアミド樹脂の融点−４０℃以上とすることで、重合途中のポリマーの析出を抑制することができる。ただし、放圧開始温度は、得られる結晶性ポリアミド樹脂の融点−４０℃未満とすることもできる。
【００４５】  さらに、放圧終了時点の温度が、得られる結晶性ポリアミド樹脂の融点以上となっていることが好ましい。放圧終了時点の温度を融点以上とすることで、放圧終了時点におけるポリマー析出を抑制することができる。
【００４６】  次に、得られる結晶性ポリアミド樹脂の融点以上の温度で、相対粘度が１．８以上３．５以下に到達するまで溶融高重合度化する第３の工程により、結晶性ポリアミド樹脂を得る。ここで、相対粘度とは、０．０１ｇ／ｍＬとした９８％硫酸溶液の２５℃における相対粘度を指す。酸素によるポリマーの分解を抑制する観点から、不活性ガス雰囲気下または減圧下で高重合度化を行うことが好ましい。
【００４７】  本発明の実施形態においては、原料仕込み時、制圧終了時点または溶融高重合度化のいずれかの工程において、必要に応じて、重合促進剤を添加することができる。重合促進剤としては、例えばリン酸、亜リン酸、次亜リン酸、ピロリン酸、ポリリン酸、これらのアルカリ金属塩、およびこれらのアルカリ土類金属塩などの無機系リン化合物が好ましく、特に亜リン酸ナトリウム、次亜リン酸ナトリウムが好適に用いられる。重合促進剤は、結晶性ポリアミド樹脂を構成する原料１００重量部に対して、０．００１〜１重量部の範囲で使用することが好ましい。重合促進剤の使用量が０．００１重量部以上であればその添加効果が顕著に奏され、また１重量部以下であれば得られる結晶性ポリアミド樹脂の溶融成形性を高く維持することができる。
【００４８】  本発明の実施形態により製造される結晶性ポリアミド樹脂は、相対粘度が１．８〜３．５である。相対粘度が１．８未満であると、得られる結晶性ポリアミド樹脂の靭性が低下する。相対粘度は、１．９以上が好ましく、２．０以上がより好ましい。一方、相対粘度が３．５を超えると、溶融粘度が高すぎて、成形加工性が低下する。相対粘度は、３．０以下が好ましく、２．８以下がより好ましい。相対粘度を１．８〜３．５とする手段としては、例えば、前記特定の圧力条件下でオリゴマーを合成し、得られる結晶性ポリアミド樹脂の融点以上の温度で、上記合成したオリゴマーを、減圧または不活性ガス雰囲気下で保持することなどを挙げることができる。
【００４９】  本発明の実施形態により得られる相対粘度が１．８〜３．５の結晶性ポリアミド樹脂を、さらに、１００℃以上融点未満の温度で、減圧下あるいは不活性ガス雰囲気下で固相重合することも可能である。
【００５０】  さらに、結晶性ポリアミドの融点は、２７０℃以上とすることが好ましく、これにより、結晶性ポリアミドの耐熱性をより向上させることができる。融点とは、示差走査熱量計を用いて、不活性ガス雰囲気下、溶融状態から２０℃／分の降温速度で３０℃まで降温した後、２０℃／分の昇温速度で昇温した場合に検出される吸熱ピークの温度を指す。結晶性ポリアミドの融点は、より好ましくは２７５℃以上である。なお、吸熱ピークが２つ以上検出される場合には、強度が最も大きいピークを融点とする。ただし、結晶性ポリアミド樹脂の融点は、２７０℃未満とすることも可能である。
【００５１】  また、結晶性ポリアミド樹脂の融解熱量を３０Ｊ／ｇ以上とすることが好ましく、これにより、結晶性ポリアミドの結晶性をより向上させることができる。ここで、融解熱量とは、示差走査熱量計を用いた上述の条件で検出される吸熱ピークの面積を指す。融解熱量は、ＤＳＣ曲線の融点−４５℃と融点＋２０℃を結ぶことにより囲まれる面積と定義する。結晶性ポリアミド樹脂の融解熱量は、より好ましくは３５Ｊ／ｇ以上、さらに好ましくは４０Ｊ／ｇ以上である。ただし、結晶性ポリアミド樹脂の融解熱量は、３０Ｊ／ｇ未満とすることも可能である。
【００５２】  本発明の実施形態の溶融１段重合法により製造される結晶性ポリアミド樹脂は、プレ重合後、固相重合（２段重合法）して製造される結晶性ポリアミド樹脂と比較して、ゲルパーミエーションクロマトグラフィーにより測定した分散度（重量平均分子量／数平均分子量）が小さくなる。本発明の実施形態の結晶性ポリアミド樹脂は、上記分散度が３．５以下となる。上記分散度は、より好ましくは３．２以下、さらに好ましくは３．０以下、最も好ましくは２．８以下である。熱の伝達が不均一な固相重合法と比べて、熱の伝達が均一な溶融１段重合法では、重合が均一に進行するため、高重合度化反応が均一に進み、分散度の小さい結晶性ポリアミド樹脂を得ることができると考えられる。分散度が３．５以下であると、相対的に低分子量成分の割合が少なくなるので、成形加工時のガス発生を低減させ、成形品の強度や靭性を向上させることが可能になる。
【００５３】  ここで、結晶性ポリアミド樹脂の分散度は、０．００５Ｎとなるようにトリフルオロ酢酸ナトリウムを添加したヘキサフルオロイソプロパノールに結晶性ポリアミド樹脂を溶解し、ゲルパーミエーションクロマトグラフィー（ＧＰＣ）を用いて数平均分子量および重量平均分子量を測定することにより、算出することができる。
【００５４】  本発明の実施形態の結晶性ポリアミド樹脂の製造方法は、結晶性に優れるポリアミド樹脂を製造するために有効な方法であり、前記方法により測定した融解熱量が３０Ｊ／ｇ以上であるポリアミド樹脂を溶融１段重合で製造することができる。結晶性ポリアミド樹脂の融解熱量は、より好ましくは３５Ｊ／ｇ以上、さらに好ましくは４０Ｊ／ｇ以上である。結晶性の高いポリアミド樹脂を得るためには、直鎖状のジアミン成分を用いることが好ましい。
【００５５】  また、ペンタメチレンジアミンの環化反応により生成するピペリジンは、重合停止剤として作用し、重合速度を遅延させるため、結晶性ポリアミド樹脂に含まれるピぺリジンの量は、１０．０×１０-5ｍｏｌ／ｇ以下であることが好ましい。より好ましくは８．０×１０-5ｍｏｌ／ｇ以下、さらに好ましくは７．０×１０-5ｍｏｌ／ｇ以下である。ピペリジン含有量を１０．０×１０-5ｍｏｌ／ｇ以下とすることで、高重合度化するために十分な反応性末端基を確保することができる。ピペリジン含有量をこの範囲とする方法としては、例えば、放圧開始温度を２９０℃以下として、最高到達圧力を２．７ＭＰａ以下とすること、あるいは、混合物中の水含有量を３０重量％以下として加熱加圧すること、などを挙げることができる。ただし、結晶性ポリアミド樹脂におけるピぺリジン含有量は、１０．０×１０-5ｍｏｌ／ｇを超えることとしてもよい。
【００５６】  ここで、結晶性ポリアミド樹脂に含まれるピペリジン含有量は、ガスクロマトグラフィーを用い、ピペリジン標準溶液から検量線を作成した後、結晶性ポリアミド樹脂を加水分解して得られた処理液を測定することにより定量することができる。
【００５７】  さらに、本発明の実施形態により得られる結晶性ポリアミド樹脂は、溶融滞留安定性に優れる。結晶性ポリアミド樹脂を融点＋２０℃で３０分溶融滞留させた後の硫酸相対粘度をＢ、滞留前の硫酸相対粘度をＡとしたとき、Ｂ／Ａが０．７以上１．５以下であることが好ましい。Ｂ／Ａが０．７以上であれば、成形など溶融加工時の結晶性ポリアミド樹脂の分解や着色を抑制することができる。Ｂ／Ａは、０．８以上が好ましく、０．９以上がより好ましい。一方、Ｂ／Ａが１．５以下であれば、成形加工性に優れる。Ｂ／Ａは、１．３以下が好ましく、１．２以下がより好ましい。
【００５８】  本発明の実施形態の結晶性ポリアミド樹脂に、無機充填材や他種ポリマーなどを添加して結晶性ポリアミド樹脂組成物として用いることができる。無機充填材としては、一般に樹脂用フィラーとして用いられる公知のものを用いることができる。例えば、ガラス繊維、炭素繊維、チタン酸カリウムウィスカ、酸化亜鉛ウィスカ、硼酸アルミニウムウィスカ、アルミナ繊維、炭化珪素繊維、セラミック繊維、アスベスト繊維、石コウ繊維、金属繊維、ワラストナイト、ゼオライト、セリサイト、カオリン、マイカ、タルク、クレー、パイロフィライト、ベントナイト、モンモリロナイト、ヘクトライト、合成雲母、アスベスト、アルミノシリケート、アルミナ、酸化珪素、酸化マグネシウム、酸化ジルコニウム、酸化チタン、酸化鉄、炭酸カルシウム、炭酸マグネシウム、ドロマイト、硫酸カルシウム、硫酸バリウム、水酸化マグネシウム、水酸化カルシウム、水酸化アルミニウム、ガラスビーズ、セラミックビーズ、窒化ホウ素、炭化珪素、およびシリカなどが挙げられる。これらは中空であってもよく、さらにはこれら無機充填材を２種以上用いることも可能である。また、ベントナイト、モンモリロナイト、ヘクトライト、および合成雲母などの膨潤性層状珪酸塩については、そのまま用いてもよいし、有機アンモニウムイオンで層間イオンをカチオン交換した有機化層状珪酸塩を用いてもよい。結晶性ポリアミド樹脂を補強するためには、前記無機充填材の中でも、特にガラス繊維および炭素繊維が好ましい。結晶性ポリアミド樹脂組成物の表面外観を優れたものとするためには、無機充填材の平均粒子径を０．０５〜３μｍとすることが好ましい。平均粒子径が０．０５μｍ以上であれば、得られる結晶性ポリアミド樹脂組成物は、溶融加工性に優れる。また、平均粒子径が３μｍ以下であれば、成形品表面外観に優れる。なお、これらの平均粒子径は、沈降法によって測定される。結晶性ポリアミド樹脂の補強と良表面外観を両立するためには、無機充填材として、タルク、カオリン、ワラストナイト、および膨潤性層状珪酸塩を用いることが好ましい。
【００５９】  また、無機充填材をイソシアネート系化合物、有機シラン系化合物、有機チタネート系化合物、有機ボラン系化合物、およびエポキシ化合物などのカップリング剤で予備処理して使用することは、より優れた機械的強度を得る意味において好ましい。カップリング剤として特に好ましいのは、有機シラン系化合物である。有機シラン系化合物の具体例としては、γ−グリシドキシプロピルトリメトキシシラン、γ−グリシドキシプロピルトリエトキシシシラン、およびβ−（３，４−エポキシシクロヘキシル）エチルトリメトキシシランなどのエポキシ基含有アルコキシシラン化合物と、γ−メルカプトプロピルトリメトキシシランおよびγ−メルカプトプロピルトリエトキシシランなどのメルカプト基含有アルコキシシラン化合物と、γ−ウレイドプロピルトリエトキシシラン、γ−ウレイドプロピルトリメトキシシシラン、およびγ−（２−ウレイドエチル）アミノプロピルトリメトキシシランなどのウレイド基含有アルコキシシラン化合物と、γ−イソシアナトプロピルトリエトキシシラン、γ−イソシアナトプロピルトリメトキシシラン、γ−イソシアナトプロピルメチルジメトキシシラン、γ−イソシアナトプロピルメチルジエトキシシラン、γ−イソシアナトプロピルエチルジメトキシシラン、γ−イソシアナトプロピルエチルジエトキシシラン、およびγ−イソシアナトプロピルトリクロロシランなどのイソシアナト基含有アルコキシシラン化合物と、γ−（２−アミノエチル）アミノプロピルメチルジメトキシシラン、γ−（２−アミノエチル）アミノプロピルトリメトキシシラン、およびγ−アミノプロピルトリメトキシシランなどのアミノ基含有アルコキシシラン化合物と、γ−ヒドロキシプロピルトリメトキシシランおよびγ−ヒドロキシプロピルトリエトキシシランなどの水酸基含有アルコキシシラン化合物と、γ−メタクリロキシプロピルトリメトキシシラン、ビニルトリメトキシシラン、およびＮ−β−（Ｎ−ビニルベンジルアミノエチル）−γ−アミノプロピルトリメトキシシラン・塩酸塩等の炭素−炭素不飽和基含有アルコキシシラン化合物、並びに、３−トリメトキシシリルプロピルコハク酸無水物などの酸無水物基含有アルコキシシラン化合物が挙げられる。特に、γ−メタクリロキシプロピルトリメトキシシラン、γ−（２−アミノエチル）アミノプロピルメチルジメトキシシラン、γ−（２−アミノエチル）アミノプロピルトリメトキシシラン、γ−アミノプロピルトリメトキシシラン、および３−トリメトキシシリルプロピルコハク酸無水物が好ましく用いられる。これらのシランカップリング剤は常法に従って、予め充填材を表面処理し、ついで結晶性ポリアミド樹脂と溶融混練する方法が好ましく用いられる。ただし、予め充填材の表面処理を行わずに、充填材と結晶性ポリアミド樹脂を溶融混練する際に、これらカップリング剤を添加するいわゆるインテグラルブレンド法を用いてもよい。
【００６０】  これらカップリング剤の処理量は、無機充填材１００重量部に対して、０．５〜３重量部が好ましい。０．５重量部以上であれば、カップリング剤で処理することによる機械特性の改良効果が顕著に奏される。一方、３重量部以下であれば、無機充填材の凝集や分散不良を抑制することができる。
【００６１】  上記無機充填材の配合量は、結晶性ポリアミド樹脂１００重量部に対して、０．１〜２００重量部とすることが好ましい。０．１重量部以上であれば、剛性、強度がより向上する。一方、２００重量部以下であれば、結晶性ポリアミド樹脂中に容易に均一に分散させることができる。
【００６２】  また、本発明の実施形態により製造される結晶性ポリアミド樹脂に、他のポリマーを配合することができる。他種ポリマーとしては、他のポリアミド、ポリエチレン、ポリプロピレン、ポリエステル、ポリカーボネート、ポリフェニレンエーテル、ポリフェニレンスルフィド、液晶ポリマー、ポリスルホン、ポリエーテルスルホン、ＡＢＳ樹脂、ＳＡＮ樹脂、およびポリスチレン等を挙げることができる。本発明の実施形態の結晶性ポリアミド樹脂の耐衝撃性を改良するためには、オレフィン系化合物および／または共役ジエン系化合物を重合して得られる（共）重合体などの変性ポリオレフィン、ポリアミド系エラストマー、およびポリエステル系エラストマーなどの耐衝撃性改良材が好ましく用いられる。
【００６３】  上記（共）重合体としては、エチレン系共重合体、共役ジエン系重合体、および共役ジエン−芳香族ビニル炭化水素系共重合体などが挙げられる。ここで、エチレン系共重合体とは、エチレンと他の単量体との共重合体および多元共重合体を指す。エチレンと共重合する他の単量体は、炭素数３以上のα−オレフィン、非共役ジエン、酢酸ビニル、ビニルアルコール、α，β−不飽和カルボン酸およびその誘導体などの中から選択することができる。
【００６４】  炭素数３以上のα−オレフィンとしては、プロピレン、ブテン−１、ペンテン−１、３−メチルペンテン−１、およびオクタセン−１などが挙げられ、プロピレンおよびブテン−１が好ましく使用できる。非共役系ジエンとしては、５−メチリデン−２−ノルボルネン、５−エチリデン−２−ノルボルネン、５−ビニル−２−ノルボルネン、５−プロペニル−２−ノルボルネン、５−イソプロペニル−２−ノルボルネン、５−クロチル−２−ノルボルネン、５−（２−メチル−２−ブテニル）−２−ノルボルネン、５−（２−エチル−２−ブテニル）−２−ノルボルネン、および５−メチル−５−ビニルノルボルネンなどのノルボルネン化合物と、ジシクロペンタジエン、メチルテトラヒドロインデン、４，７，８，９−テトラヒドロインデン、１，５−シクロオクタジエン、１，４−ヘキサジエン、イソプレン、６−メチル−１，５−ヘプタジエン、および１１−トリデカジエンなどが挙げられる。好ましくは、５−メチリデン−２−ノルボルネン、５−エチリデン−２−ノルボルネン、ジシクロペンタジエン、および１，４−ヘキサジエンなどである。α，β−不飽和カルボン酸としては、アクリル酸、メタクリル酸、エタクリル酸、クロトン酸、マレイン酸、フマル酸、イタコン酸、シトラコン酸、およびブテンジカルボン酸などが挙げられ、その誘導体としては、アルキルエステル、アリールエステル、グリシジルエステル、酸無水物、およびイミドを例として挙げることができる。
【００６５】  また、共役ジエン系重合体とは、少なくとも１種以上の共役ジエンを構成成分とする重合体であり、例えば、１，３−ブタジエンの如き単独重合体や、１，３−ブタジエン、イソプレン（２−メチル−１，３−ブタジエン）、２，３−ジメチル−１，３−ブタジエン、および１，３−ペンタジエンから選ばれる１種以上の単量体の共重合体などが挙げられる。これらの重合体の不飽和結合の一部または全部が水添により還元されているものも好ましく使用できる。
【００６６】  共役ジエン−芳香族ビニル炭化水素系共重合体とは、共役ジエンと芳香族ビニル炭化水素からなるブロック共重合体またはランダム共重合体である。共役ジエン−芳香族ビニル炭化水素系共重合体を構成する共役ジエンの例としては、前記の単量体が挙げられ、特に１，３−ブタジエンおよびイソプレンが好ましい。芳香族ビニル炭化水素の例としては、スチレン、α−メチルスチレン、ｏ−メチルスチレン、ｐ−メチルスチレン、１，３−ジメチルスチレン、およびビニルナフタレンなどが挙げられ、中でもスチレンが好ましく使用できる。また、共役ジエン−芳香族ビニル炭化水素系共重合体として、共役ジエン−芳香族ビニル炭化水素系共重合体の芳香環の二重結合以外の不飽和結合の一部または全部が水添により還元されているものも好ましく使用できる。
【００６７】  これらの耐衝撃性改良材は２種以上併用することも可能である。
【００６８】  上記（共）重合体である耐衝撃性改良材の具体例としては、エチレン／プロピレン共重合体、エチレン／ブテン−１共重合体、エチレン／ヘキセン−１共重合体、エチレン／プロピレン／ジシクロペンタジエン共重合体、エチレン／プロピレン／５−エチリデン−２−ノルボルネン共重合体、未水添または水添スチレン／イソプレン／スチレントリブロック共重合体、未水添または水添スチレン／ブタジエン／スチレントリブロック共重合体、エチレン／メタクリル酸共重合体およびこれら共重合体中のカルボン酸部分の一部または全てをナトリウム、リチウム、カリウム、亜鉛、カルシウムとの塩としたもの、エチレン／アクリル酸メチル共重合体、エチレン／アクリル酸エチル共重合体、エチレン／メタクリル酸メチル共重合体、エチレン／メタクリル酸エチル共重合体、エチレン／アクリル酸エチル−ｇ−無水マレイン酸共重合体、（「ｇ」はグラフトを表す、以下同じ）、エチレン／メタクリル酸メチル−ｇ−無水マレイン酸共重合体、エチレン／アクリル酸エチル−ｇ−マレイミド共重合体、エチレン／アクリル酸エチル−ｇ−Ｎ−フェニルマレイミド共重合体およびこれら共重合体の部分ケン化物、エチレン／グリシジルメタクリレート共重合体、エチレン／ビニルアセテート／グリシジルメタクリレート共重合体、エチレン／メタクリル酸メチル／グリシジルメタクリレート共重合体、エチレン／グリシジルアクリレート共重合体、エチレン／ビニルアセテート／グリシジルアクリレート共重合体、エチレン／グリシジルエーテル共重合体、エチレン／プロピレン−ｇ−無水マレイン酸共重合体、エチレン／ブテン−１−ｇ−無水マレイン酸共重合体、エチレン／プロピレン／１，４−ヘキサジエン−ｇ−無水マレイン酸共重合体、エチレン／プロピレン／ジシクロペンタジエン−ｇ−無水マレイン酸共重合体、エチレン／プロピレン／２，５−ノルボルナジエン−ｇ−無水マレイン酸共重合体、エチレン／プロピレン−ｇ−Ｎ−フェニルマレイミド共重合体、エチレン／ブテン−１−ｇ−Ｎ−フェニルマレイミド共重合体、水添スチレン／ブタジエン／スチレン−ｇ−無水マレイン酸共重合体、水添スチレン／イソプレン／スチレン−ｇ−無水マレイン酸共重合体、エチレン／プロピレン−ｇ−メタクリル酸グリシジル共重合体、エチレン／ブテン−１−ｇ−メタクリル酸グリシジル共重合体、エチレン／プロピレン／１，４−ヘキサジエン−ｇ−メタクリル酸グリシジル共重合体、エチレン／プロピレン／ジシクロペンタジエン−ｇ−メタクリル酸グリシジル共重合体、水添スチレン／ブタジエン／スチレン−ｇ−メタクリル酸グリシジル共重合体、ナイロン１２／ポリテトラメチレングリコール共重合体、ナイロン１２／ポリトリメチレングリコール共重合体、ポリブチレンテレフタレート／ポリテトラメチレングリコール共重合体、およびポリブチレンテレフタレート／ポリトリメチレングリコール共重合体などを挙げることができる。この中で、エチレン／メタクリル酸共重合体およびこれら共重合体中のカルボン酸部分の一部または全てをナトリウム、リチウム、カリウム、亜鉛、カルシウムとの塩としたもの、エチレン／プロピレン−ｇ−無水マレイン酸共重合体、エチレン／ブテン−１���ｇ−無水マレイン酸共重合体、および水添スチレン／ブタジエン／スチレン−ｇ−無水マレイン酸共重合体がさらに好ましい。この中で、エチレン／メタクリル酸共重合体およびこれら共重合体中のカルボン酸部分の一部または全てをナトリウム、リチウム、カリウム、亜鉛、カルシウムとの塩としたもの、エチレン／プロピレン−ｇ−無水マレイン酸共重合体、およびエチレン／ブテン−１−ｇ−無水マレイン酸共重合体が特に好ましい。
【００６９】  本発明の実施形態により製造される結晶性ポリアミド樹脂に対する耐衝撃性改良材の配合量は、結晶性ポリアミド樹脂１００重量部に対して、５〜１００重量部であることが好ましい。上記配合量が５重量部以上であれば、耐衝撃性の改良効果が十分に奏される。一方、上記配合量が１００重量部以下であれば、成形加工性に優れる。
【００７０】  上記結晶性ポリアミド樹脂組成物の調製方法としては特に制限はないが、具体例として、原料の結晶性ポリアミド樹脂と、無機充填材および／または他種ポリマーとを、単軸あるいは２軸の押出機、バンバリーミキサー、ニーダーおよびミキシングロールなど公知の溶融混練機に供給して溶融混練する方法などを挙げることができる。
【００７１】  結晶性ポリアミド樹脂に、これら無機充填材や他種ポリマーを均一に分散させる方法として、溶融混練機を用いた場合、混練機のＬ／Ｄ（スクリュー長／スクリュー径）、ベントの有無、混練温度、滞留時間、それぞれの成分の添加位置、およびそれぞれの成分の添加量をコントロールすることが有効である。一般に溶融混練機のＬ／Ｄを長く、滞留時間を長くすることは、これら無機充填材や他種ポリマーの均一分散を促進するため好ましいが、無機充填材としてガラス繊維を使用する場合には、ガラスが折損し、ポリアミド樹脂組成物の強度が低下する可能性があるので、使用する原料に応じて条件設定することが好ましい。また、本発明の実施形態により製造される結晶性ポリアミド樹脂は融点が高いため、溶融混練時の熱分解に起因する分子量低下を抑制する観点から、熱履歴は低減することが好ましい。
【００７２】  さらに、本発明の実施形態により製造される結晶性ポリアミド樹脂には、本発明の効果を損なわない範囲で、各種添加剤を任意の時点で添加することができる。各種添加剤としては、例えば酸化防止剤、耐熱安定剤（ヒンダードフェノール系、ヒドロキノン系、ホスファイト系およびこれらの置換体、および銅化合物等）、耐候剤（レゾルシノール系、サリシレート系、ベンゾトリアゾール系、ベンゾフェノン系、およびヒンダードアミン系等）、離型剤、滑剤（脂肪族アルコール、脂肪族アミド、脂肪族ビスアミド、ビス尿素およびポリエチレンワックス等）、顔料（硫化カドミウム、フタロシアニン、およびカーボンブラック等）、染料（ニグロシンおよびアニリンブラック等）、可塑剤（ｐ−オキシ安息香酸オクチルおよびＮ−ブチルベンゼンスルホンアミド等）、帯電防止剤（アルキルサルフェート型アニオン系帯電防止剤、４級アンモニウム塩型カチオン系帯電防止剤、ポリオキシエチレンソルビタンモノステアレートなどの非イオン系帯電防止剤、およびベタイン系両性帯電防止剤等）、および難燃剤（メラミンシアヌレート、水酸化マグネシウム、水酸化アルミニウム等の水酸化物、ポリリン酸アンモニウム、ポリリン酸メラミン、ホスフィン酸金属塩などのリン系難燃剤、臭素化ポリスチレン、臭素化ポリフェニレンオキシド、臭素化ポリカーボネート、臭素化エポキシ樹脂、あるいはこれらの臭素系難燃剤と三酸化アンチモンとの組み合わせ等）を挙げることができる。
【００７３】  酸化防止剤としては、フェノール系、硫黄系、リン系化合物などが挙げられる。
【００７４】  フェノール系酸化防止剤としては、２，４−ジメチル−６−ｔ−ブチルフェノール、２，６−ジ−ｔ−ブチルフェノール、２，６−ジ−ｔ−ブチル−ｐ−クレゾール、２，６−ジ−ｔ−ブチル−４−エチルフェノール、４，４’−ブチリデンビス（６−ｔ−ブチル−３−メチルフェノール）、２，２’−メチレン−ビス（４−メチル−６−ｔ−ブチルフェノール)、２，２’−メチレン−ビス（４−エチル−６−ｔ−ブチルフェノール)、オクタデシル−３−（３’，５’−ジ−ｔ−ブチル−４’−ヒドロキシフェニル）プロピオネート、テトラキス［メチレン−３−（３，５−ジ−ｔ−ブチル−４−ヒドロキシフェニル）プロピオネート］メタン、１，１，３−トリス（２−メチル−４−ヒドロキシ−５−ジ−ｔ−ブチルフェニル）ブタン、トリス（３，５−ジ−ｔ−ブチル−４−ヒドロキシベンジル）イソシアヌレート、トリエチレングリコール−ビス［３−（３−ｔ−ブチル−５−メチル−４−ヒドロキシフェニル）プロピオネート］、１，６−ヘキサンジオール−ビス［３−（３，５−ジ−ｔ−ブチル−４−ヒドロキシフェニル）プロピオネート］、２，４−ビス−（ｎ−オクチルチオ）−６−（４−ヒドロキシ−３，５−ジ−ｔ−ブチルアニリノ）−１，３，５−トリアジン、２，２−チオ−ジエチレンビス［３−（３，５−ジ−ｔ−ブチル−４−ヒドロキシフェニル）プロピオネート）、Ｎ，Ｎ’−ヘキサメチレン−ビス（３，５−ジ−ｔ−ブチル−４−ヒドロキシヒドロシンナミド）、３，５−ジ−ｔ−ブチル−４−ヒドロキシベンジルフォスフォネート−ジエチルエステル、１，３，５−トリメチル−２，４，６−トリス（３，５−ジ−ｔ−ブチル−４−ヒドロキシベンジル）ベンゼン、２，４−ビス［（オクチルチオ）メチル］−ｏ−クレゾール、およびイソオクチル−３−（３，５−ジ−ｔ−ブチル−４−ヒドロキシフェニル）プロピオネートなどが挙げられる。
【００７５】  硫黄系酸化防止剤としては、ジラウリルチオジプロピオネート、ジミリスチルチオジプロピオネート、ジステアリルチオジプロピオネート、ジトリデシルチオジプロピオネート、ペンタエリトリチル（３−ラウリルチオプロピオネート）、および２−メルカプトベンズイミダゾールなどが挙げられる。
【００７６】  リン系酸化防止剤としては、ビス（２，６−ジ−ｔ−ブチル−４−メチルフェニル）ペンタエリスリトール−ジ−ホスファイト、ビス（２，４−ジ−ｔ−ブチルフェニル）ペンタエリスリトール−ジ−ホスファイト、ビス（２，４−ジ−クミルフェニル）ペンタエリスリトール−ジ−ホスファイト、トリス（２，４−ジ−ｔ−ブチルフェニル）ホスファイト、テトラキス（２，４−ジ−ｔ−ブチルフェニル）−４，４’−ビスフェニレンホスファイト、ジ−ステアリルペンタエリスリトール−ジ−ホスファイト、トリフェニルホスファイト、および３，５−ジーブチル−４−ヒドロキシベンジルホスフォネートジエチルエステルなどが挙げられる。
【００７７】  これら酸化防止剤は、単独で使用してもよいし、２種以上を組み合わせると相乗的な効果が得られることがあるので、併用してもよい。
【００７８】  耐熱安定剤として使用される銅化合物の具体例としては、塩化第一銅、塩化第二銅、臭化第一銅、臭化第二銅、ヨウ化第一銅、ヨウ化第二銅、硫酸第二銅、硝酸第二銅、リン酸銅、酢酸第一銅、酢酸第二銅、サリチル酸第二銅、ステアリン酸第二銅、安息香酸第二銅および前記無機ハロゲン化銅とキシリレンジアミン、２−メルカプトベンズイミダゾール、およびベンズイミダゾールなどの銅化合物などが挙げられる。なかでも１価のハロゲン化銅化合物が好ましく、酢酸第一銅、ヨウ化第一銅などを特に好適な銅化合物として例示できる。銅化合物と併用する形でハロゲン化アルカリを添加することも可能である。このハロゲン化アルカリ化合物の例としては、塩化リチウム、臭化リチウム、ヨウ化リチウム、塩化カリウム、臭化カリウム、ヨウ化カリウム、臭化ナトリウムおよびヨウ化ナトリウムを挙げることができ、ヨウ化カリウム、ヨウ化ナトリウムが特に好ましい。
【００７９】  本発明の実施形態により製造される結晶性ポリアミド樹脂、あるいは無機充填材や他種ポリマーを配合した結晶性ポリアミド樹脂組成物を、射出成形、押出成形、ブロー成形、真空成形、溶融紡糸、およびフィルム成形などの任意の成形方法により成形することができる。これらの樹脂成形品は、所望の形状に成形でき、自動車部品、機械部品などとして使用することができる。具体的な用途としては、自動車エンジン冷却水系部品、特にラジエタータンクのトップおよびベースなどのラジエタータンク部品、冷却液リザーブタンク、ウォーターパイプ、ウォーターポンプハウジング、ウォーターポンプインペラ、バルブなどのウォーターポンプ部品のように自動車エンジンルーム内で冷却水との接触下で使用される部品、スイッチ類、超小型スライドスイッチ、ＤＩＰスイッチ、スイッチのハウジング、ランプソケット、結束バンド、コネクタ、コネクタのハウジング、コネクタのシェル、ＩＣソケット類、コイルボビン、ボビンカバー、リレー、リレーボックス、コンデンサーケース、モーターの内部部品、小型モーターケース、ギヤ・カム、ダンシングプーリー、スペーサー、インシュレーター、ファスナー、バックル、ワイヤークリップ、自転車ホイール、キャスター、ヘルメット、端子台、電動工具のハウジング、スターターの絶縁部分、スポイラー、キャニスター、ラジエタータンク、チャンバータンク、リザーバータンク、ヒューズボックス、エアークリーナーケース、エアコンファン、ターミナルのハウジング、ホイールカバー、吸排気パイプ、ベアリングリテーナー、シリンダーヘッドカバー、インテークマニホールド、ウォーターパイプインペラ、クラッチレリーズ、スピーカー振動板、耐熱容器、電子レンジ部品、炊飯器部品、プリンタリボンガイドなどに代表される電気・電子関連部品、自動車・車両関連部品、家電・事務電気製品部品、コンピューター関連部品、ファクシミリ・複写機関連部品、機械関連部品、その他各種用途に有用である。
【実施例】
【００８０】  各実施例および比較例に用いたポリアミド樹脂の特性を以下の方法で評価した。【００８１】  ［吐出率］  ポリアミド樹脂原料が全て重合した場合の理論収量に対し、重合装置から吐出できた収量の割合を求めた。【００８２】  ［相対粘度（ηｒ）］  ９８％硫酸中、０．０１ｇ／ｍＬ濃度、２５℃でオストワルド式粘度計を用いてポリアミド樹脂の相対粘度測定を行った。【００８３】  ［融点（Ｔｍ）、融解熱量（ΔＨｍ）］  セイコーインスツル社製 ロボットＤＳＣ ＲＤＣ２２０を用い、ポリアミド樹脂を約５ｍｇ精秤し、窒素雰囲気下、次の条件で測定した。３０℃から２０℃／分の昇温速度で昇温したときに観測される吸熱ピークの温度（Ｔ0）＋３５℃に昇温して溶融状態とした後、２０℃／分の降温速度で３０℃まで降温して３分間保持し、続いて２０℃／分の昇温速度でＴ0＋３５℃まで昇温したときに観測される吸熱ピークの温度（融点：Ｔｍ）と面積（融解熱量：ΔＨｍ）を求めた。なお、面積は、ＤＳＣ曲線のＴｍ−４５℃とＴｍ＋２０℃を結ぶことにより囲まれた範囲と定義する。【００８４】  ［ピペリジン、３−メチルピペリジン含有量］  ポリアミド樹脂約０．０６ｇを精秤し、臭化水素酸水溶液中、１５０℃で３時間加水分解を行った。得られた処理液に、４０％水酸化ナトリウム水溶液を加えてアルカリ性にした後、トルエンを加え、次いでクロロギ酸エチルを添加して撹拌した。上澄みのトルエン溶液を抽出し測定溶液とした。定量はピペリジン標準溶液、または３−メチルピペリジン標準溶液を用いた。測定条件を以下に示した。装置：島津ＧＣ−１４Ａカラム：ＮＢ−１（ＧＬサイエンス社製）６０ｍ×０．２５ｍｍ検出器：ＦＩＤ（水素炎イオン化検出器）オーブン温度：１５０℃から３３０℃まで１０℃／分で昇温試料注入部温度：２５０℃検出部温度：３３０℃キャリアガス：Ｈｅ試料注入量：３．０μＬ。【００８５】  ［数平均分子量（Ｍｎ）、重量平均分子量（Ｍｗ）、分散度（Ｍｗ／Ｍｎ）］  ゲルパーミエーションクロマトグラフィー（ＧＰＣ）を用い、ポリアミド樹脂２．５ｍｇを、ヘキサフルオロイソプロパノール（０．００５Ｎ−トリフルオロ酢酸ナトリウム添加）４ｍＬに溶解し、０．４５μｍのフィルターでろ過して得られた溶液を測定に用いた。測定条件を以下に示した。装置：ｅ−Ａｌｌｉａｎｃｅ  ＧＰＣ  ｓｙｓｔｅｍ（ｅ−Ａｌｌｉａｎｃｅ２６９５ＸＥセパレーションモジュール）（Ｗａｔｅｒｓ製）検出器：２４１４示差屈折率計（Ｗａｔｅｒｓ製）カラム：Ｓｈｏｄｅｘ  ＨＦＩＰ−８０６Ｍ（２本）＋ＨＦＩＰ−ＬＧ溶媒：ヘキサフルオロイソプロパノール（０．００５Ｎ−トリフルオロ酢酸ナトリウム添加）流速：０．５ｍＬ／分試料注入量：０．１ｍＬ温度：３０℃分子量校正：ポリメチルメタクリレート。【００８６】  ［曲げ弾性率］射出成形（住友重機社製ＳＧ７５Ｈ−ＭIV、シリンダー温度を融点＋１５℃、金型温度を１５０℃、射出圧力を下限圧＋０．５ＭＰａに設定）により調製した１／２インチ（１．２７ｃｍ）×５インチ（１２．７ｃｍ）×１／４インチ（０．６３５ｃｍ）の棒状試験片を用い、ＡＳＴＭ−Ｄ７９０に従って曲げ試験を行った。【００８７】  ［引張強度］射出成形（住友重機社製ＳＧ７５Ｈ−ＭIV、���リンダー温度を融点＋１５℃、金型温度を１５０℃、射出圧力を下限圧＋０．５ＭＰａに設定）により調製したＡＳＴＭ１号ダンベルを用い、ＡＳＴＭ−Ｄ６３８に従って引張試験を行った。【００８８】  ［参考例１（リジン脱炭酸酵素の調製）］  各実施例および比較例のポリアミド樹脂の製造に用いるペンタメチレンジアミンを作製するために、リジン脱炭酸酵素を、以下のように調製した。Ｅ．ｃｏｌｉ  ＪＭ１０９株の培養は以下のように行った。まず、この菌株をＬＢ培地５ｍＬに１白金耳植菌し、３０℃で２４時間振とうして前培養を行った。次に、ＬＢ培地５０ｍＬを５００ｍＬの三角フラスコに入れ、予め１１５℃、１０分間蒸気滅菌した。この培地に前培養した上記菌株を植え継ぎ、振幅３０ｃｍで、１８０ｒｐｍの条件下で、１Ｎ塩酸水溶液でｐＨを６．０に調整しながら、２４時間培養した。こうして得られた菌体を集め、超音波破砕および遠心分離により無細胞抽出液を調製した。これらのリジン脱炭酸酵素活性の測定を定法に従って行った（左右田健次，味園春雄，生化学実験講座，ｖｏｌ．１１上，Ｐ．１７９−１９１（１９７６））。リジンを基質とした場合、上記大腸菌が備えるリジンの代謝系のうちの本来の主経路と考えられるリジンモノオキシゲナーゼ、リジンオキシダーゼおよびリジンムターゼによる転換が起こり得るので、この反応系を遮断する目的で７５℃で５分間、Ｅ．ｃｏｌｉ  ＪＭ１０９株の無細胞抽出液を加熱した。さらにこの無細胞抽出液を４０％飽和および５５％飽和硫酸アンモニウムにより分画した。こうして得られた粗精製リジン脱炭酸酵素溶液を用いて、リジンからペンタメチレンジアミンの生成を行った。【００８９】  ［参考例２（ペンタメチレンジアミンの製造）］  ５０ｍＭ  リジン塩酸塩（和光純薬工業製）、０．１ｍＭ  ピリドキサルリン酸（和光純薬工業製）、４０ｍｇ／Ｌ−粗精製リジン脱炭酸酵素（参考例１で調製）となるように調製した水溶液１０００ｍＬを、０．１Ｎ塩酸水溶液でｐＨを５．５〜６．５に維持しながら、４５℃で４８時間反応させ、ペンタメチレンジアミン塩酸塩を得た。この水溶液に水酸化ナトリウムを添加することによってペンタメチレンジアミン塩酸塩をペンタメチレンジアミンに変換し、クロロホルムで抽出して、減圧蒸留（１０ｍｍＨｇ、６０℃）することにより、ペンタメチレンジアミンを得た。このペンタメチレンジアミンには、不純物として、２，３，４，５−テトラヒドロピリジン、ピペリジンは検出されなかった。【００９０】［実施例１］  ペンタメチレンジアミン（参考例２）２．００ｋｇ、ヘキサメチレンジアミン（東京化成工業製）２．１６ｋｇ、テレフタル酸（三井化学製）６．０４ｋｇ、次亜リン酸ナトリウム１水和物（関東化学製）４．３ｇ、およびイオン交換水３．３ｋｇを、撹拌機付きの３０Ｌ圧力容器に仕込んで密閉し、窒素置換した。撹拌しながら加熱し、内温が２３６℃、缶内圧力が２．２ＭＰａに到達した後、水蒸気を留出させながら缶内圧力を２．２ＭＰａで１２４分間保持し、内温が２９０℃に到達した時点で、９０分間かけて缶内圧力を常圧に放圧した（内温は３１７℃に到達した）。その後、減圧下（４０ｋＰａ）で１５分間重合を継続することにより、ポリアミド樹���を得た。なお、原料仕込み後、放圧開始までの間は密閉系で反応させているため、加熱加圧時の水含有量は、仕込み時の水含有量に等しい。また、重合中の最高到達温度は３２５℃であった。【００９１】  ［実施例２］  缶内圧力を２．５ＭＰａに変更する以外は、実施例１と全く同様の方法でポリアミド樹脂を得た。放圧終了温度は３２８℃であり、最高到達温度は３３４℃であった。【００９２】  ［実施例３］  放圧開始温度を３００℃に変更する以外は、実施例２と全く同様の方法で、ポリアミド樹脂を得た。放圧終了温度は３１９℃であり、最高到達温度は３２５℃であった。【００９３】  ［実施例４］  缶内圧力を２．０ＭＰａに変更する以外は、実施例１と全く同様の方法でポリアミド樹脂を得た。放圧終了温度は３１４℃であり、最高到達温度は３２５℃であった。【００９４】  ［実施例５］  缶内圧力を２．８ＭＰａに変更する以外は、実施例１と全く同様の方法でポリアミド樹脂を得た。放圧終了温度は３１７℃であり、最高到達温度は３２８℃であった。【００９５】  ［比較例１］  缶内圧力を１．７ＭＰａに変更する以外は、実施例１と全く同様の方法でポリアミド樹脂を得た。放圧終了温度は３２１℃であり、最高到達温度は３３０で℃であった。【００９６】  ［比較例２］  缶内圧力を３．７ＭＰａに変更する以外は、実施例１と全く同様の方法でポリアミド樹脂を得た。放圧終了温度は３２０℃であり、最高到達温度は３２９℃であった。【００９７】  ［比較例３］  イオン交換水を１０ｋｇに変更する以外は、実施例２と全く同様の方法でポリアミド樹脂を得た。放圧終了温度は３２３℃であり、最高到達温度は３３０℃であった。【００９８】  ［比較例４］  実施例１と同様の原料を、撹拌機付きの３０Ｌ圧力容器に仕込んで密閉し、窒素置換した。撹拌しながら加熱し、内温２４０℃、缶内圧力が２．５ＭＰａに到達した後、水蒸気を留出させながら缶内圧力を２．５ＭＰａで１２０分間保持した（内温は２９０℃に到達した）。反応容器から内容物をクーリングベルト上に吐出した。これを１２０℃で２４時間真空乾燥して得られた低次縮合物を２４０℃、減圧下（４０Ｐａ）で固相重合し、ポリアミド樹脂を得た。【００９９】  ［比較例５］  原料として、２−メチルペンタメチレンジアミン（東京化成工業製）２．１６ｋｇ、ヘキサメチレンジアミン２．１６ｋｇ、テレフタル酸５．８８ｋｇ、次亜リン酸ナトリウム１水和物４．３ｇ、およびイオン交換水３．３ｋｇを、撹拌機付きの３０Ｌ圧力容器に仕込んで密閉し、窒素置換した。撹拌しながら加熱し、内温が２２６℃、缶内圧力が１．７ＭＰａに到達した後、水蒸気を留出させながら缶内圧力を１．７ＭＰａで１４０分間保持し、内温が２９０℃に到達した時点で、９０分間かけて缶内圧力を常圧に放圧した（内温は３２１℃に到達した）。その後、減圧下（４０ｋＰａ）で１５分間重合を継続することにより、ポリアミド樹脂を得た。また、重合中の最高到達温度は３２５℃であった。【０１００】  ［実施例６］  ペンタメチレンジアミン１１４ｇ、ジアミノデカン（小倉合成工業製）２４２ｇ、テレフタル酸４０７ｇ、次亜リン酸ナトリウム１水和物０．１６５５ｇ、イオン交換水２５０ｇを、撹拌機付きの３Ｌ圧力容器に仕込んで密閉し、窒素置換した。撹拌しながら加熱し、内温が２４３℃、缶内圧力が２．５ＭＰａに到達した後、水蒸気を留出させながら缶内圧力を２．５ＭＰａで４６分間保持し、内温が２７５℃に到達した時点で、６０分間かけて缶内圧力を常圧に放圧した（内温は３１０℃に到達した）。その後、窒素雰囲気下（０．５Ｌ／ｍｉｎ）で１５分間重合を継続することにより、ポリアミド樹脂を得た。なお、原料仕込み後、放圧開始までの間は密閉系で反応させているため、加熱加圧時の水含有量は、仕込み時の水含有量に等しい。また、重合中の最高到達温度は３１４℃であった。【０１０１】  ［実施例７］  ペンタメチレンジアミン１１４ｇ、ジアミノドデカン（小倉合成工業製）２６０ｇ、テレフタル酸３９０ｇ、次亜リン酸ナトリウム１水和物０．１６６４ｇ、イオン交換水２５０ｇを、撹拌機付きの３Ｌ圧力容器に仕込んで密閉し、窒素置換した。撹拌しながら加熱し、内温が２４３℃、缶内圧力が２．５ＭＰａに到達した後、水蒸気を留出させながら缶内圧力を２．５ＭＰａで５０分間保持し、内温が２７０℃に到達した時点で、６０分間かけて缶内圧力を常圧に放圧した（内温は３００℃に到達した）。その後、窒素雰囲気下（０．５Ｌ／ｍｉｎ）で１５分間重合を継続することにより、ポリアミド樹脂を得た。なお、原料仕込み後、放圧開始までの間は密閉系で反応させているため、加熱加圧時の水含有量は、仕込み時の水含有量に等しい。また、重合中の最高到達温度は３０５℃であった。【０１０２】  ［比較例６］  原料として、ヘキサメチレンジアミン１２３ｇ、ジアミノデカン２４１ｇ、テレフタル酸３９７ｇ、次亜リン酸ナトリウム１水和物０．１６６０ｇ、イオン交換水２５０ｇを用いる以外は、実施例６と同様の方法で重合したが、重合途中にポリマーがゲル化したため、吐出することができなかった。なお、放圧終了温度は２９４℃であり、最高到達温度は３０３℃であった。【０１０３】  ［比較例７］  原料として、ヘキサメチレンジアミン１２３ｇ、ジアミノドデカン２６０ｇ、テレフタル酸３８１ｇ、次亜リン酸ナトリウム１水和物０．１６６９ｇ、イオン交換水２５０ｇを用いる以外は実施例７と同様の方法で重合したが、重合途中にポリマーがゲル化したため、吐出することができなかった。なお、放圧終了温度は２９３℃であり、最高到達温度は３００℃であった。【０１０４】  ［比較例８］  缶内圧力を１．７ＭＰａに変更する以外は、実施例６と全く同様の方法でポリアミド樹脂を得た。放圧終了温度は３０５℃であり、最高到達温度は３０８℃であった。【０１０５】  実施例１〜７および比較例１〜８のポリアミド樹脂の製造の条件、および、各ポリアミド樹脂についての測定結果を、以下の表１〜４にまとめて示す。なお、ジアミン成分とジカルボン酸成分との重縮合は逐次重合であり、各実施例のポリアミド樹脂は、重合度に相当する相対粘度が上昇していることから、各実施例のポリアミド樹脂の組成は、仕込量に基づく組成とほぼ一致すると考えられる。【表１】
2013024593.tif 000002
【表２】
2013024593.tif 000003
【表３】
2013024593.tif 000004
【表４】
2013024593.tif 000005
【０１０６】  実施例１〜６と比較例１、８の比較から、ポリアミド樹脂を理論収量の８５％以上確保するためには、重合時圧力を１．８ＭＰａ以上にすればよいと結論できる。なお、比較例１、８では、缶内圧力を１．７ＭＰａで保持しているときに、撹拌トルクが一時的に急上昇した。したがって、比較例１、８では、重合途中にポリマーが撹拌翼に巻き付いた状態で析出したため、約９０％が吐出できなかったと推定される。【０１０７】  実施例１、２、４、５と比較例２の比較から、重合時圧力が高くなると、ポリアミド樹脂中のピペリジン含有量が増加し、ポリアミド樹脂の高重合度化が困難になることがわかる。したがって、重合時圧力は３．５ＭＰａ以下にすればよいと結論できる。【０１０８】  実施例２と実施例３の比較から、放圧開始温度を２９０℃以下にすることで、ピペリジン含有量を大幅に低減することができると結論できる。【０１０９】  実施例２と比較例３の比較から、２００℃未満で原料を濃縮しないで、２００℃以上に加熱する場合には、原料中の水含有量が多いほど、ピペリジン含有量が増加することがわかる。したがって、原料中の水含有量を、３０重量％以下とすればよいと結論できる。【０１１０】  実施例１〜５と比較例４の比較から、溶融重合により得られるポリアミド樹脂の分子量分布を示す分散度（重量平均分子量／数平均分子量）は、固相重合のそれに比べて小さく、より均一なポリマーであることがわかる。【０１１１】  実施例１と実施例４の比較から、加熱加圧しながら水を留出させる際の重合時圧力が２．２ＭＰａである実施例１の方が、上記圧力が２．０ＭＰａである実施例４よりも、吐出率が高いことがわかる。したがって、重合時圧力を高めることで、重合途中のポリマー析出をより効果的に抑制できると考えられる。【０１１２】  比較例１と比較例５の比較から、ペンタメチレンジアミンの代わりに２−メチルペンタメチレンジアミンを用いた場合には、重合時圧力を１．７ＭＰａとした場合でも、理論収量の９５％を吐出することが可能であることがわかる。【０１１３】  実施例６、７と比較例６、７の比較から、ペンタメチレンジアミンの代わりに、ヘキサメチレンジアミンを使用した場合には、重合途中にゲル化することがわかる。【０１１４】  重合途中のポリマー析出、またはゲル化のいずれであるかの判断基準は、次のようである。重合途中のポリマー析出：重合終了後、吐出できずに圧力容器中の残存したポリマーを、長時間融点以上に保持することで、一部取り出すことができる（比較例１）。ゲル化：重合終了後、吐出できずに圧力容器中の残存したポリマーを、長時間融点以上に保持しても取り出すことができない（比較例６、７）。【０１１５】  ［実施例８］  ペンタメチレンジアミン１１２ｇ、ジアミノデカン２２９ｇ、１，４−シクロヘキサンジカルボン酸（東京化成工業製）４１３ｇ、イオン交換水２５０ｇを、撹拌機付きの３Ｌ圧力容器に仕込んで密閉し、窒素置換した。撹拌しながら加熱し、内温が２４５℃、缶内圧力が２．５ＭＰａに到達した後、水蒸気を留出させながら缶内圧力を２．５ＭＰａで５０分間保持し、内温が２８０℃に到達した時点で、６０分間かけて缶内圧力を常圧に放圧した（内温は３０５℃に到��した）。その後、減圧下（４０ｋＰａ）で１５分間重合を継続することにより、ポリアミド樹脂を得た。なお、原料仕込み後、放圧開始までの間は密閉系で反応させているため、加熱加圧時の水含有量は、仕込み時の水含有量に等しい。また、重合中の最高到達温度は３１０℃であった。【０１１６】  ［実施例９］  ペンタメチレンジアミン１１２ｇ、ジアミノドデカン２４６ｇ、１，４−シクロヘキサンジカルボン酸３９６ｇ、イオン交換水２５０ｇを、撹拌機付きの３Ｌ圧力容器に仕込んで密閉し、窒素置換した。撹拌しながら加熱し、内温が２４５℃、缶内圧力が２．５ＭＰａに到達した後、水蒸気を留出させながら缶内圧力を２．５ＭＰａで４０分間保持し、内温が２７０℃に到達した時点で、６０分間かけて缶内圧力を常圧に放圧した（内温は２９８℃に到達した）。その後、減圧下（４０ｋＰａ）で１５分間重合を継続することにより、ポリアミド樹脂を得た。なお、原料仕込み後、放圧開始までの間は密閉系で反応させているため、加熱加圧時の水含有量は、仕込み時の水含有量に等しい。また、重合中の最高到達温度は３０３℃であった。【０１１７】  ［実施例１０］  ペンタメチレンジアミン１３５ｇ、ヘキサメチレンジアミン１４６ｇ、テレフタル酸４０８ｇ、１２−アミノドデカン酸７５ｇ、次亜リン酸ナトリウム１水和物０．３２７７ｇ、イオン交換水２５０ｇを、撹拌機付きの３Ｌ圧力容器に仕込んで密閉し、窒素置換した。撹拌しながら加熱し、内温が２３７℃、缶内圧力が２．２ＭＰａに到達した後、水蒸気を留出させながら缶内圧力を２．２ＭＰａで５０分間保持し、内温が２８０℃に到達した時点で、６０分間かけて缶内圧力を常圧に放圧した（内温は３２０℃に到達した）。その後、減圧下（４０ｋＰａ）で１５分間重合を継続することにより、ポリアミド樹脂を得た。なお、原料仕込み後、放圧開始までの間は密閉系で反応させているため、加熱加圧時の水含有量は、仕込み時の水含有量に等しい。また、重合中の最高到達温度は３２５℃であった。【０１１８】  ［実施例１１］  ペンタメチレンジアミン１６５ｇ、ヘキサメチレンジアミン１４６ｇ、テレフタル酸４０８ｇ、アジピン酸４４ｇ、次亜リン酸ナトリウム１水和物０．３２５４ｇ、イオン交換水２５０ｇを、撹拌機付きの３Ｌ圧力容器に仕込んで密閉し、窒素置換した。撹拌しながら加熱し、内温が２３６℃、缶内圧力が２．２ＭＰａに到達した後、水蒸気を留出させながら缶内圧力を２．２ＭＰａで５０分間保持し、内温が２８０℃に到達した時点で、６０分間かけて缶内圧力を常圧に放圧した（内温は３１３℃に到達した）。その後、減圧下（４０ｋＰａ）で１５分間重合を継続することにより、ポリアミド樹脂を得た。なお、原料仕込み後、放圧開始までの間は密閉系で反応させているため、加熱加圧時の水含有量は、仕込み時の水含有量に等しい。また、重合中の最高到達温度は３２２℃であった。本実施例のポリアミド樹脂の組成（重量比）は、原料仕込み量から、後述する表５に示すように、５Ｔ／６Ｔ／５６＝４５／４５／１０と記載できる（ただし、５Ｔは、ペンタメチレンジアミンとテレフタル酸からなる構造単位を表し、６Ｔは、ヘキサメチレンジアミンとテレフタル酸からなる構造単位を表し、５６��、ペンタメチレンジアミンとアジピン酸からなる構造単位を表す）。しかしながら、各原料はランダムに重合するので、実際に得られるポリアミド樹脂には、ヘキサメチレンジアミンとアジピン酸からなる構造単位も含まれると推定される。【０１１９】  ［比較例９］  缶内圧力を１．７ＭＰａに変更し、放圧開始温度を２８４℃に変更したこと以外は、実施例８と全く同様の方法でポリアミド樹脂を得た。放圧終了温度は３０３℃であり、最高到達温度は３０５℃であった。【０１２０】  ［比較例１０］  ペンタメチレンジアミン２７２ｇ、テレフタル酸２３２ｇ、セバシン酸（小倉合成工業製）２４９ｇ、イオン交換水２５０ｇを、撹拌機付きの３Ｌ圧力容器に仕込んで密閉し、窒素置換した。撹拌しながら加熱し、内温が２２７℃、缶内圧力が１．７ＭＰａに到達した後、水蒸気を留出させながら缶内圧力を１．７ＭＰａで５９分間保持し、内温が２４８℃に到達した時点で、６０分間かけて缶内圧力を常圧に放圧した（内温は２８２℃に到達した）。その後、減圧下（４０ｋＰａ）で１５分間重合を継続することにより、ポリアミド樹脂を得た。なお、原料仕込み後、放圧開始までの間は密閉系で反応させているため、加熱加圧時の水含有量は、仕込み時の水含有量に等しい。また、重合中の最高到達温度は２８５℃であった。【０１２１】  ［比較例１１］  ペンタメチレンジアミン２８３ｇ、テレフタル酸３２５ｇ、セバシン酸１４９ｇ、イオン交換水２５０ｇを、撹拌機付きの３Ｌ圧力容器に仕込んで密閉し、窒素置換した。撹拌しながら加熱し、内温が２４５℃、缶内圧力が２．５ＭＰａに到達した後、水蒸気を留出させながら缶内圧力を２．５ＭＰａで６０分間保持し、内温が２９０℃に到達した時点で、６０分間かけて缶内圧力を常圧に放圧した（内温は３２５℃に到達した）。その後、減圧下（４０ｋＰａ）で１５分間重合を継続することにより、ポリアミド樹脂を得た。なお、原料仕込み後、放圧開始までの間は密閉系で反応させているため、加熱加圧時の水含有量は、仕込み時の水含有量に等しい。また、重合中の最高到達温度は３３０℃であった。【０１２２】  ［比較例１２］  ペンタメチレンジアミン２９７ｇ、１，４−シクロヘキサンジカルボン酸２３５ｇ、アジピン酸（東京化成工業製）２２１ｇ、イオン交換水２５０ｇを、撹拌機付きの３Ｌ圧力容器に仕込んで密閉し、窒素置換した。撹拌しながら加熱し、内温が２２８℃、缶内圧力が１．７ＭＰａに到達した後、水蒸気を留出させながら缶内圧力を１．７ＭＰａで６２分間保持し、内温が２４５℃に到達した時点で、６０分間かけて缶内圧力を常圧に放圧した（内温は２８０℃に到達した）。その後、減圧下（４０ｋＰａ）で１５分間重合を継続することにより、ポリアミド樹脂を得た。なお、原料仕込み後、放圧開始までの間は密閉系で反応させているため、加熱加圧時の水含有量は、仕込み時の水含有量に等しい。また、重合中の最高到達温度は２８２℃であった。【０１２３】  実施例８〜１１および比較例９〜１２のポリアミド樹脂の製造の条件、および、各ポリアミド樹脂についての測定結果を、以下の表５、６にまとめて示す。【表５】
2013024593.tif 000006
【表６】
2013024593.tif 000007
【０１２４】  実施例８と比較例９の比較により、重合時圧力を２．５ＭＰａとすれば、吐出率を９５％以上確保可能と結論できる。比較例９では、缶内圧力を１．７ＭＰａで保持しているときに、撹拌トルクが一時的に急上昇した。したがって、比較例９では、重合途中にポリマーが撹拌翼に巻き付いた状態で析出したため、８４％が吐出できなかったと推定される。【０１２５】  実施例１０、１１から、共重合成分として、アミノカルボン酸、アジピン酸を少量共重合した場合においても、結晶性に優れる（ΔＨｍが大きい）ポリアミド樹脂を得ることができることがわかる。【０１２６】  比較例１０〜１２から、ジカルボン酸成分総量に対する（Ｂ）成分の割合が小さい場合には、耐熱性、結晶性に優れるポリアミド樹脂を得ることができないことがわかる。【０１２７】  ［実施例１２〜１７、比較例１３〜１７］  シリンダー温度３２０℃（実施例１５のみ２９５℃）、スクリュー回転数１５０ｒｐｍに設定した二軸押出機（日本製鋼所製ＴＥＸ３０型）を用い、メインフィーダーからポリアミド樹脂および酸化防止剤を、サイドフィーダーからガラス繊維、炭素繊維、または耐衝撃性改良材を、それぞれ表７〜９に示す組成となるように供給し、溶融混練した。ポリアミド樹脂と酸化防止剤は、あらかじめプリブレンドしてから用いた。押出されたガットはペレタイズした後、１２０℃で２４時間真空乾燥して射出成形（金型温度１５０℃、ただし実施例１５のみ１４０℃）し、機械特性評価を行った。【０１２８】  使用したガラス繊維、酸化防止剤は次の通りである。ガラス繊維：日本電気硝子製Ｔ２８９炭素繊維：東レ製ＴＶ１４−００６耐衝撃性改良材：三井化学製タフマーＭＨ７０２０酸化防止剤：ＢＡＳＦ製Ｉｒｇａｎｏｘ１０９８（Ｎ，Ｎ’−ヘキサメチレンビス（３，５−ジ−ｔ−ブチル−４−ヒドロキシ−ヒドロシンナマミド）【０１２９】  実施例１２〜１７および比較例１３〜１７のポリアミド樹脂組成物の製造の条件、および、各ポリアミド樹脂組成物について曲げ弾性率と引張強度を測定した結果を、以下の表７〜９にまとめて示す。【表７】
2013024593.tif 000008
【表８】
2013024593.tif 000009
【表９】
2013024593.tif 000010
【０１３０】  実施例１２〜１４および１６〜１７と比較例１３〜１７の比較から、溶融重合により得られたポリアミド樹脂を用いたポリアミド樹脂組成物は、固相重合により得られたポリアミド樹脂を用いた場合と比較して、曲げ弾性率および引張強度が優れると結論できる。
【産業上の利用可能性】
【０１３１】  本発明の結晶性ポリアミド樹脂は、電気・電子関連部品、自動車・車両関連部品、家電・事務電気製品部品、コンピューター関連部品、ファクシミリ・複写機関連部品、機械関連部品、繊維、フィルムなど各種用途に好適に用いることができる。
【国際調査報告】
2013024593.tif 000011
2013024593.tif 000012
2013024593.tif 000013
2013024593.tif 000014